(57)【要約】【課題】発泡介在物の発泡度の制御が容易であり、ケーブル線心と発泡介在物との融着を抑制して両者の剥離性を向上する電気ケーブル及びその製造方法を提供する。【解決手段】本発明の電気ケーブル１０は、導体１及び導体１を被覆する架橋ポリエチレンからなる絶縁体２を含む複数のケーブル線心３と、複数のケーブル線心３の間隙に介在する発泡介在物５と、複数のケーブル線心３及び発泡介在物５を一括被覆するシース６と、を備え、発泡介在物５は、エチレン酢酸ビニル共重合体（ＥＶＡ）を３５質量％以上含有し、発泡度が２０％以上であることを特徴とする。【選択図】図１
2019075296.tif 000002
【特許請求の範囲】
【請求項１】
導体、及び前記導体を被覆する架橋ポリエチレンからなる絶縁体を含む複数のケーブル線心と、
前記複数のケーブル線心の間隙に介在する発泡介在物と、
前記複数のケーブル線心、及び前記発泡介在物を一括被覆するシースと、
を備えた電気ケーブルであって、
前記発泡介在物は、エチレン酢酸ビニル共重合体（ＥＶＡ）を３５質量％以上含有し、発泡度が２０％以上である電気ケーブル。
【請求項２】
前記発泡介在物は、前記ＥＶＡの他に、ＥＶＡ以外の１種以上のポリマを含有することを特徴とする請求項１に記載の電気ケーブル。
【請求項３】
前記１種以上のポリマは、融点１００℃以上のポリマであることを特徴とする請求項２に記載の電気ケーブル。
【請求項４】
請求項１〜３のいずれか１項に記載の電気ケーブルを製造するための電気ケーブルの製造方法であって、
前記発泡介在物は、エチレン酢酸ビニル共重合体（ＥＶＡ）を４０質量％以上含有する樹脂組成物と、発泡用マスターバッチとを使用して発泡成形されたものであることを特徴とする電気ケーブルの製造方法。
【請求項５】
前記発泡用マスターバッチは、ベースポリマとしてエチレン酢酸ビニル共重合体（ＥＶＡ）、ポリエチレン及びポリスチレンから選ばれる１種以上を含むことを特徴とする請求項４に記載の電気ケーブルの製造方法。
【請求項６】
前記発泡用マスターバッチは、発泡剤としてアゾジカルボンアミド（ＡＤＣＡ）を含有することを特徴とする請求項４又は請求項５に記載の電気ケーブルの製造方法。
【請求項７】
前記発泡介在物は、前記発泡用マスターバッチを２種以上使用して発泡成形されたものであることを特徴とする請求項４〜６のいずれか１項に記載の電気ケーブルの製造方法。
【請求項８】
前記樹脂組成物に含有される前記ＥＶＡは、２種以上のＥＶＡの混合物であることを特徴とする請求項４〜７のいずれか１項に記載の電気ケーブルの製造方法。
【請求項９】
前記樹脂組成物に含有される前記ＥＶＡは、酢酸ビニル含量が５質量％以上５０質量％未満であることを特徴とする請求項４〜８のいずれか１項に記載の電気ケーブルの製造方法。
【発明の詳細な説明】
【技術分野】
【０００１】
本発明は、電気ケーブル及びその製造方法に関する。
【背景技術】
【０００２】
電気ケーブルとして、例えば、３本のケーブル線心と、この３本のケーブル線心の撚り合せ間隙に充填された、発泡した架橋エチレン−プロピレン（ＥＰ）ゴム組成物からなる充実介在（以下、「発泡介在物」という）と、それらの外周に施されたシースとを含む電気ケーブルが提案されている（特許文献１参照）。
【０００３】
この電気ケーブルによれば、３本のケーブル線心の撚り合せ間隙に発泡介在物を押出により充填することによって断面を円形にし、かつ、発泡により屈曲性が良くなるとしている。
【０００４】
一方、この電気ケーブルでは、発泡した架橋ＥＰゴム組成物からなる発泡介在物の製造において、発泡介在物の成形温度で吸着した水を放出する含水充填材、あるいは発泡介在物の成形温度で結晶水を放出する結晶水含有充填材を用い、この放出される水によってＥＰゴムを発泡させることができるとしている。
【０００５】
この場合、未架橋のＥＰゴム組成物中に、組成物の重量当たり１０００ｐｐｍ〜５０００ｐｐｍの水を分散させるとしている。
【先行技術文献】
【特許文献】
【０００６】
【特許文献１】特開平９−２９３４１５号公報
【発明の概要】
【発明が解決しようとする課題】
【０００７】
しかし、この電気ケーブルによれば、発泡介在物の成形温度で吸着した水を放出する含水充填材、あるいは発泡介在物の成形温度で結晶水を放出する結晶水含有充填材を用いて発泡介在物を製造するための吸着水量あるいは結晶水量の調整が困難であることから、発泡介在物の発泡度の制御が困難になっている。また、発泡介在物として非極性ポリマーである架橋ＥＰゴムを用いているため、発泡介在物がケーブル線心を構成する導体外周の非極性ポリマーである架橋ポリエチレン絶縁体と融着するおそれがある。そのため、ともに非極性ポリマーである両者の剥離が困難になって端末作業性等を低下させることになる。
【０００８】
そこで、本発明の目的は、発泡介在物の発泡度の制御が容易であり、ケーブル線心と発泡介在物との融着を抑制して両者の剥離性を向上する電気ケーブル及びその製造方法を提供することにある。
【課題を解決するための手段】
【０００９】
本発明は、上記目的を達成するために、下記の電気ケーブル及びその製造方法を提供する。
【００１０】
［１］導体、及び前記導体を被覆する架橋ポリエチレンからなる絶縁体を含む複数のケーブル線心と、前記複数のケーブル線心の間隙に介在する発泡介在物と、前記複数のケーブル線心、及び前記発泡介在物を一括被覆するシースと、を備えた電気ケーブルであって、前記発泡介在物は、エチレン酢酸ビニル共重合体（ＥＶＡ）を３５質量％以上含有し、発泡度が２０％以上である電気ケーブル。
［２］前記発泡介在物は、前記ＥＶＡの他に、ＥＶＡ以外の１種以上のポリマを含有することを特徴とする前記［１］に記載の電気ケーブル。
［３］前記１種以上のポリマは、融点１００℃以上のポリマであることを特徴とする前記［２］に記載の電気ケーブル。
［４］前記［１］〜［３］のいずれか１つに記載の電気ケーブルを製造するための電気ケーブルの製造方法であって、前記発泡介在物は、エチレン酢酸ビニル共重合体（ＥＶＡ）を４０質量％以上含有する樹脂組成物と、発泡用マスターバッチとを使用して発泡成形されたものであることを特徴とする電気ケーブルの製造方法。
［５］前記発泡用マスターバッチは、ベースポリマとしてエチレン酢酸ビニル共重合体（ＥＶＡ）、ポリエチレン及びポリスチレンから選ばれる１種以上を含むことを特徴とする前記［４］に記載の電気ケーブルの製造方法。
［６］前記発泡用マスターバッチは、発泡剤としてアゾジカルボンアミド（ＡＤＣＡ）を含有することを特徴とする前記［４］又は［５］に記載の電気ケーブルの製造方法。
［７］前記発泡介在物は、前記発泡用マスターバッチを２種以上使用して発泡成形されたものであることを特徴とする前記［４］〜［６］のいずれか１つに記載の電気ケーブルの製造方法。
［８］前記樹脂組成物に含有される前記ＥＶＡは、２種以上のＥＶＡの混合物であることを特徴とする前記［４］〜［７］のいずれか１つに記載の電気ケーブルの製造方法。
［９］前記樹脂組成物に含有される前記ＥＶＡは、酢酸ビニル含量が５質量％以上５０質量％未満であることを特徴とする前記［４］〜［８］のいずれか１つに記載の電気ケーブルの製造方法。
【発明の効果】
【００１１】
本発明によれば、発泡介在物の発泡度の制御が容易であり、ケーブル線心と発泡介在物との融着を抑制して両者の剥離性を向上する電気ケーブル及びその製造方法を提供することができる。
【図面の簡単な説明】
【００１２】
【図１】本発明の実施の形態に係る電気ケーブルの一例を示す横断面図である。
【発明を実施するための形態】
【００１３】
図１は本発明の実施の形態に係る電気ケーブルの一例を示す横断面図である。以下、図１を参照しつつ、本発明の実施の形態を説明する。
【００１４】
本発明の実施の形態に係る電気ケーブル１０は、導体１及び導体１を被覆する架橋ポリエチレンからなる絶縁体２を含む複数のケーブル線心３と、複数のケーブル線心３の間隙に介在する発泡介在物５と、複数のケーブル線心３及び発泡介在物５を一括被覆するシース６と、を備え、発泡介在物５は、エチレン酢酸ビニル共重合体（ＥＶＡ）を３５質量％以上含有し、発泡度が２０％以上であることを特徴とする。
【００１５】
また、本発明の実施の形態に係る電気ケーブルの製造方法は、上記本発明の実施の形態に係る電気ケーブル１０を製造するための電気ケーブルの製造方法であって、発泡介在物５は、エチレン酢酸ビニル共重合体（ＥＶＡ）を４０質量％以上含有する樹脂組成物と、発泡用マスターバッチとを使用して発泡成形されたものであることを特徴とする。発泡用マスターバッチは、ベースポリマとしてエチレン酢酸ビニル共重合体（ＥＶＡ）、ポリエチレン及びポリスチレンから選ばれる１種以上を含むものであることが好ましい。
【００１６】
図１に示す本発明の実施の形態に係る電気ケーブル１０は、三心ＣＶケーブルであり、導体１の周囲に架橋ポリエチレンからなる絶縁体２が被覆されたケーブル線心３を３本撚り合せた撚り合せコア４と断面円形のシース６との間隙に、発泡した押出介在物からなる発泡介在物５が充填されている。
【００１７】
導体１の材料は特に限定されず、既知の材料を用いて形成することができる。導体１は、１本である場合に限られず、複数本の素線を撚合せたものであってもよい。絶縁体２の材料は、架橋ポリエチレンであることが好ましい。
【００１８】
図１に示す撚り合せた撚り合せコア４は、３本のケーブル線心３を撚り合せた実施形態であるが、ケーブル線心３は３本以外の複数本（２本又は４本以上）であってもよく、また、撚り合せたものに限られない。
【００１９】
シース６の材料は特に限定されず、既知の材料を用いて形成することができる。塩化ビニル（ＰＶＣ）やハロゲンフリー難燃性樹脂を用いることが好ましい。
【００２０】
発泡介在物５は、ＥＶＡを主体とするポリマ構成の発泡体からなっているので屈曲性と伸縮性に富み、かつ耐寒性が優れている。従って、この発泡介在物５が形成された電気ケーブル１０は、屈曲性に優れるだけでなく、低温取扱い時の外部からの衝撃に対する緩衝性も高くなっている。
【００２１】
発泡介在物５は、エチレン酢酸ビニル共重合体（ＥＶＡ）を３５質量％以上含有するものであって、発泡度が２０％以上である。ＥＶＡ含有量は、４０質量％以上であることが好ましく、４５質量％以上であることがより好ましく、５０質量％以上であることがさらに好ましい。発泡度は２５％以上であることが好ましく、３０％以上であることがより好ましい。また、発泡度は７０％以下であることが望ましい。
【００２２】
発泡介在物５は、ＥＶＡを４０質量％以上含有する樹脂組成物（以下、「介在用ポリマ」と言うことがある）と、ベースポリマとしてエチレン酢酸ビニル共重合体（ＥＶＡ）、ポリエチレン（ＰＥ）及びポリスチレン（ＰＳ）から選ばれる１種以上を含む発泡用マスターバッチとを使用して発泡成形されたものであることが好ましい。
【００２３】
上記樹脂組成物（介在用ポリマ）は、ＥＶＡを４５質量％以上１００質量％以下含有していることが好ましく、５０質量％以上１００質量％以下含有していることがより好ましく、５５質量％以上１００質量％以下含有していることがさらに好ましい。
【００２４】
ここで使用するＥＶＡは、酢酸ビニル含量（ＶＡ量）が５質量％以上５０質量％未満となるものが、耐寒性及び屈曲性の観点から好ましい。成形時の粘着性を考慮するならば、ＶＡ量を１０質量％以上４５質量％以下に調整したほうが良い。ＥＶＡは、１種であっても、２種以上のＥＶＡの混合物であってもよい。
【００２５】
上記樹脂組成物（介在用ポリマ）は、ＥＶＡの他に、ＥＶＡ以外の１種以上のポリマを含有することが好ましい。短時間冷却による発泡ＥＶＡの形状安定化やＥＶＡとの融点差異効果がもたらす、コア−介在物間の剥離性付与の観点から、ＥＶＡと他の１種以上のポリマをブレンドすることが望ましい。具体的にはポリエチレン（ＰＥ）、低密度ポリエチレン（ＬＤＰＥ）、エチレン−エチルアクリレート共重合体（ＥＥＡ）、ポリプロピレン（ＰＰ）或いはその他のポリオレフィン類などが挙げられる。その融点は１００℃以上であることが好ましい。ＰＥを例にするならば、ＥＶＡ６０質量〜９９質量％、ＰＥ１質量〜４０質量％のブレンド割合とすることが屈曲性や耐寒性の観点から好ましい。
【００２６】
上記樹脂組成物（介在用ポリマ）は、上記のＥＶＡや、ＥＶＡ以外の１種以上のポリマの他に、添加剤を含有していてもよい。添加剤はケーブルのコアの露出作業性を改良できる点で好ましいが、本発明の効果である屈曲性や耐寒性に悪影響を及ぼさない範囲内で添加する。具体的な添加剤としては、一般に流通している無機系充填剤が挙げられる。より具体的には、炭酸カルシウムや焼成クレー、タルクなど安価なものが良い。
【００２７】
上記発泡用マスターバッチは、アゾジカルボンアミド（ＡＤＣＡ）やｐ，ｐ'−オキシビスベンゼンスルホニルヒドラジド（ＯＢＳＨ）などの発泡剤がベースポリマに高濃度添加されているものをいう。ベースポリマとしては、ＰＥ、ＰＰ、ＰＶＣ、ＰＳ、ＡＢＳ、ＰＳ、ＥＶＡがあるが、このうちＥＶＡ、ＰＥ、ＰＳのいずれか1種以上で構成されていることが好ましい。
【００２８】
発泡剤は、ＡＤＣＡ又はＯＢＳＨであることが好ましく、また、これらを併用することも好ましい。ＡＤＣＡやＯＢＳＨと、その他の発泡剤を併用してもよい。
【００２９】
発泡用マスターバッチ中の発泡剤の濃度が１０〜５０質量％の範囲内にあるものが取扱いの観点からよく、２０〜４０質量％としたものがさらに取扱いやすい。
【００３０】
発泡用マスターバッチ中の発泡剤、ポリマ以外の副成分として、炭酸マグネシウム、炭酸カルシウム、炭酸水素ナトリウムなどの炭酸塩やクエン酸などを発泡核剤として用いても良い。また、必要に応じて、脱臭剤としてゼオライト系化合物を添加しても良い。更にはシリカやシリコーン系化合物、アクリレート系化合物などの分散性を向上させる添加剤が処方されていても良い。
【００３１】
発泡介在物５は、上記発泡用マスターバッチを２種以上使用して発泡成形されたものであることが好ましい。
【００３２】
発泡介在物５の発泡成形時における上記樹脂組成物と上記発泡用マスターバッチの混合割合は、上記樹脂組成物１００質量部に対して上記発泡用マスターバッチ中の発泡剤が１質量部以下となる割合であることが好ましく、０．１質量部以上０．９質量部以下となる割合であることがより好ましい。
【００３３】
〔発泡用マスターバッチの設計〕
上記樹脂組成物（介在用ポリマ）のベースポリマがＥＶＡのみ又はＥＶＡを主体としたポリマ構成で２０％以上の発泡度とする場合、発泡用マスターバッチのポリマや発泡剤は以下の観点から自由に設計できる。
【００３４】
（大径泡を発生させる場合）
発泡用マスターバッチのポリマは介在用ポリマのベースポリマと同様のＥＶＡを選択したほうが良く、発泡剤はＡＤＣＡ、ＯＢＳＨのどちらを用いても良い。発泡用マスターバッチ中のポリマにＥＶＡを推奨する理由は介在用ポリマに用いたＥＶＡと親和させ、発泡の起点となる核の数を減少させるためである。発泡核が少なくなることで大径発泡が形成される。発泡剤のＡＤＣＡとＯＢＳＨを比較すると、発泡する成分の組成差から、ＯＢＳＨの方が若干大きめの発泡を形成する。ここでいう大径とは２５０μｍφ以上で構成されるものをいう。
【００３５】
（小径泡を発生させる場合）
発泡用マスターバッチのポリマは介在用ポリマのベースポリマとグレードの異なるポリマを選択したほうが良く、発泡剤はＡＤＣＡを選定した方が良い。グレードの異なるポリマがＥＶＡを主体とするマトリックス中で、細径分散し、そこを核に発泡するからである。ここでいう小径とは２００μｍφ以下で構成されるものをいう。
【実施例】
【００３６】
以下に、本発明を実施例に基づいて更に詳しく説明するが、本発明はこれらに限定されるものではない。
【００３７】
〔電気ケーブルの作製〕
（実施例１〜１２のケーブル）
円形圧縮導体１（３ｍｍφ）（品番５．５ＳＱ）に絶縁体２としてシラン架橋ポリエチレンを肉厚が１．０ｍｍｔとなるように被覆してケーブル線心３を作製した。その後、３本のケーブル線心３をピッチ１８０ｍｍでＳ撚り（右撚り）し、撚り合せコア４を得た。得られた撚り合せコア４の周囲に２層ヘッド付押出機を用いて発泡介在物５（内層）及びＰＶＣシース６（外層）を設け、図１の構造の電気ケーブル１０を得た。発泡介在物５は、表１に示す介在用ポリマ（Ｐ１〜Ｐ１８）に表２に示す発泡用マスターバッチ（Ｍ１〜Ｍ９）を表３に示す組み合わせにしたがって混合した樹脂組成物（試料Ｎｏ．１〜１２、２１、２２）及び表３に示す試料Ｎｏ．１３〜２０の樹脂組成物をそれぞれ押出機に供給し、充実押出法で撚り合せコア４の周囲に被覆した。ＰＶＣシース６の材料は既存の材料を用い、厚さは１．５ｍｍｔで固定し、仕上がり外径１２．５ｍｍφとした。発泡介在物５及びＰＶＣシース６の押出条件は、表４の通り固定条件で行った。
【００３８】
（比較例１の電気ケーブル）
上記実施例と同様にして得た撚り合せコア４にＰＰヤーンを挿入しながらピッチ１８０ｍｍでＳ撚り（右撚り）し、ＰＥＴテープ巻を施した。その後、ＰＶＣシースを押出成形し、従来の電気ケーブルを得た。
【００３９】
（比較例２〜９の電気ケーブル）
発泡介在物５（内層）に替えて発泡させていない介在物を表１及び３に示す樹脂組成物を用いて設けた点を除き、上記実施例１〜１２の電気ケーブルと同様にして製造した。
【００４０】
【表１】
2019075296.tif 000003
【００４１】
【表２】
2019075296.tif 000004
【００４２】
【表３】
2019075296.tif 000005
【００４３】
【表４】
2019075296.tif 000006
【００４４】
作製した各ケーブルについて、下記方法で撚り合せコア４（架橋ポリエチレンからなる絶縁体２）との剥離性、耐寒性及び屈曲性を評価した。また、発泡介在物５の発泡度を算出した。評価結果及び算出結果を表５〜６に示す。なお、本発明の目的は前述の通りであるが、電気ケーブルとして好ましい特性としての耐寒性及び屈曲性も評価した。
【００４５】
〔剥離性〕
ＰＶＣシース６を剥いで、介在物と撚り合せコア４とにした後、介在物の剥離作業を手作業で行った。介在物が手で容易に剥離できて、撚り合せコア４（架橋ポリエチレンからなる絶縁体２）側に介在物が残らないものを◎（合格：優良）、剥離時抵抗を感じたり、撚り合せコア４（架橋ポリエチレンからなる絶縁体２）から介在物を剥離できるが１回では付着を完全に除去できないものを○（合格：良）、撚り合せコア４から介在物を手作業で剥離できないものを×（不合格）とした。
【００４６】
〔耐寒性〕
ＰＶＣシース６を剥いで、発泡介在物５を撚り合せコア４から分離させた後、発泡介在物５をJISK6723準拠の型枠（幅６ｍｍ、長さ３８ｍｍ）を用いて打ち抜き、試験片を作製した。この試験片を用いて耐寒性試験（JISK6723準拠）を実施した。試験結果が−２０℃以下のものを◎（合格：優良）、−２０℃未満−１５℃以下のものを○（合格：良）、−１５℃未満のものを×（不合格）とした。
【００４７】
〔屈曲性〕
電気ケーブルを３００ｍｍ長に切断し、１５０ｍｍを固定、１５０ｍｍをフリーとした状態で、フリーとなる先端に紐で５００ｇの錘を装着し、たわみ度合を求めた。たわみ量が７０ｍｍ以上のものを◎（合格：優良）、７０ｍｍ未満３０ｍｍ以上のものを○（合格：良）、３０ｍｍ未満のものを×（不合格）とした。
【００４８】
〔発泡介在物の発泡度〕
電気ケーブルを１００ｍｍ長に切断し、ＰＶＣシース６を剥いで、発泡介在物５を取出し、その発泡度を比重法より算出した。具体的には、発泡度（％）＝１００−（発泡後の比重／発泡前の比重）×１００という式により求めた。
【００４９】
【表５】
2019075296.tif 000007
【００５０】
【表６】
2019075296.tif 000008
【００５１】
・実施例１〜２は、介在用ポリマとしてＥＶＡ１種を用いた系である。
・実施例３〜４は、介在用ポリマとしてＥＶＡ２種を用いた系である。実施例４は、発泡用マスターバッチ２種をブレンドした系である。
・実施例５は、介在用ポリマとしてＥＶＡ３種を用いた系である。
・実施例６〜１０は、介在用ポリマとしてＥＶＡにＬＤＰＥ又はＰＰをブレンドした系であり、発泡用マスターバッチ２種以上をブレンドした系である。
・実施例１１〜１２は、介在用ポリマとしてＥＶＡにＬＤＰＥをブレンドし、かつ、炭酸カルシウム又は焼成クレーをブレンドした系であり、発泡用マスターバッチ２種以上をブレンドした系である。
・実施例１〜１２では、発泡度の制御が容易であり、かつ剥離性、耐寒性、屈曲性のいずれも良好な結果を得ることができた。なお、実施例１１〜１２では、耐寒性及び屈曲性に若干性能低下が見られた。
・実施例１〜１２では、発泡介在物５の発泡度を２０％以上とすることができたため、比較例１の電気ケーブルの質量を１００とした場合における質量を１０５以下に抑えることができた。
・実施例１、３、４、６〜１２は、発泡介在物５の発泡度が３０％以上となった。
【００５２】
・比較例１の従来の電気ケーブルの介在は、ＰＰヤーンとＰＥＴテープで構成されているため、耐寒性の試験は行わず、屈曲性試験のみ実施したが、ケーブルがたわまず良好な結果を得られなかった。
・比較例２〜９は非発泡系で種々のポリマを試した系である。ＰＰを用いた比較例２は剥離はできたものの硬く、他の性能を発現することができなかった。比較例３〜９は耐寒性のみ良好であったが他の性能は良くなかった。
【００５３】
以上述べた本発明を実施するための形態による電気ケーブル及びその製造方法によれば、前述した〔発明の効果〕を含んだ以下の効果を奏することができる。
（１）ケーブル線心を構成する絶縁体を非極性ポリマーである架橋ポリエチレンとし、発泡介在物を極性ポリマーであるエチレン酢酸ビニル共重合体（ＥＶＡ）としたため、両者の融着を抑制することができる。
（２）発泡介在物を発泡させるために水を用いることを条件としないために、水以外の発泡剤を用いることにより発泡介在物の発泡度を容易に制御することができる。
（３）発泡介在物を、一般的に耐寒性が低いポリエチレン、ポリプロピレン等のホモポリマーに代えて、一般的に耐寒性に優れたコポリマーであるエチレン酢酸ビニル共重合体（ＥＶＡ）としたため、耐寒性を向上することができる。
（４）発泡介在物を２０％以上の適切な発泡度にしたため、電気ケーブルの屈曲性を所望のものにすることができる。
【００５４】
なお、本発明は、上記本発明の実施の形態及び実施例に限定されない。例えば、請求項１の発明では、「複数のケーブル線心」としたが、「複数のケーブル線心」は、例えば、「一本のケーブル線心」と「導波管」等の長尺部材の組み合わせであっても良い。
【符号の説明】
【００５５】
１：導体、２：絶縁体、３：ケーブル線心、４：撚り合せコア
５：発泡介在物、６：シース
１０：電気ケーブル
【図１】
2019075296.tif 000009